(57)【特許請求の範囲】
【請求項１】
孔部を有する絶縁性基板の孔部壁面に活性金属を含む金属膜を形成する金属膜形成工程、焼成前後の体積変化率が−５〜１５％である導体ペーストを、金属膜を形成した孔部に充填する充填工程、導体ペーストが充填された絶縁性基板を焼成する焼成工程を含むビア充填基板の製造方法であって、前記金属膜形成工程において、前記孔部壁面に、Ｔｉ、Ｚｒ、Ｎｂ、Ｔａ、Ｃｒ、Ｍｎ及びＡｌからなる群より選択された少なくとも１種の活性金属又はこの活性金属を含む合金を含む活性金属層を形成し、前記充填工程において、ガラス成分及び無機酸化物を含まず、平均粒径１〜３０μｍの導電性の金属大粒子と、平均粒径０．０１〜０．９μｍの導電性の金属小粒子とを、金属大粒子／金属小粒子（体積比）＝５０／５０〜８０／２０の割合で含み、有機ビヒクルを、ペースト全体に対して２５〜４０体積％の割合で含む前記導体ペーストを、前記活性金属層を形成した孔部に充填する、製造方法。
【請求項２】
金属膜形成工程において、活性金属層の上に、Ｍｏ、Ｗ、Ｎｉ、Ｐｄ及びＰｔからなる群より選択された少なくとも１種の金属又はこの金属を含む合金を含む非透過層を形成する請求項１記載の製造方法。
【請求項３】
金属膜形成工程において、導体ペーストと接触する最表面に、導体ペーストに含まれる金属と同一又は合金化可能な金属を含む接合層を形成する請求項１又は２記載の製造方法。
【請求項４】
金属膜形成工程において、物理蒸着法で金属膜を形成する請求項１〜３のいずれかに記載の製造方法。
【請求項５】
充填工程の前工程として、不活性ガス雰囲気中で、４００℃以上、且つ金属膜を構成する全ての金属種の中で最も低融点の金属の融点、及び金属膜を構成する合金の融点のいずれか低い方の融点以下の温度で金属膜を加熱するアニール工程を含む請求項１〜４のいずれかに記載の製造方法。
【請求項６】
導体ペーストが、金属粒子及び有機ビヒクルを含み、前記金属粒子が、平均粒径０．０１〜０．９μｍの金属小粒子と平均粒径１．５〜３０μｍの金属大粒子とを含み、かつ前記有機ビヒクルの割合が、ペースト全体に対して２５〜３６体積％である請求項１〜５のいずれかに記載の製造方法。
【請求項７】
金属粒子が、Ｃｕ、Ａｇ、Ｎｉ、Ａｕ、Ｐｔ及びＡｌからなる群より選択された少なくとも１種の金属又はこの金属を含む合金である請求項６記載の製造方法。
【請求項８】
金属小粒子が、粒径１００ｎｍ以下の金属ナノ粒子を含む請求項６又は７記載の製造方法。
【請求項９】
絶縁性基板が、セラミックス基板、ガラス基板、シリコン基板又はほうろう基板である請求項１〜８のいずれかに記載の製造方法。
【請求項１０】
孔部を有する絶縁性基板と、前記孔部壁面に形成された活性金属を含む金属膜と、この金属膜が形成された前記孔部に充填され、かつ焼成前後の体積変化率が−５〜１５％である導体ペーストとを有するビア充填基板前駆体であって、前記孔部壁面に、Ｔｉ、Ｚｒ、Ｎｂ、Ｔａ、Ｃｒ、Ｍｎ及びＡｌからなる群より選択された少なくとも１種の活性金属又はこの活性金属を含む合金を含む活性金属層が形成され、前記導体ペーストがガラス成分及び無機酸化物を含まず、平均粒径１〜３０μｍの導電性の金属大粒子と、平均粒径０．０１〜０．９μｍの導電性の金属小粒子とを、金属大粒子／金属小粒子（体積比）＝５０／５０〜８０／２０の割合で含み、有機ビヒクルを、ペースト全体に対して２５〜４０体積％の割合で含む、ビア充填基板前駆体。
【請求項１１】
前記金属膜が、活性金属層と、非透過層及び／又は接合層とを含み、
前記活性金属層が、前記絶縁性基板の孔部壁面に形成され、Ｔｉ、Ｚｒ、Ｎｂ、Ｔａ、Ｃｒ、Ｍｎ及びＡｌからなる群より選択された少なくとも１種の活性金属又はこの活性金属を含む合金を含み、
前記非透過層が、前記活性金属層の上に形成され、Ｍｏ、Ｗ、Ｎｉ、Ｐｄ及びＰｔからなる群より選択された少なくとも１種の金属又はこの金属を含む合金を含み、かつ
前記接合層が、導電ビア部と接触する最表面に形成され、前記導体ビア部に含まれる金属と同一又は合金化可能な金属を含む、請求項１０記載のビア充填基板前駆体。
【請求項１２】
絶縁性基板が金属酸化物を含み、かつ活性金属層が、孔部壁面側に活性金属の酸化物で形成された層を有する請求項１１記載のビア充填基板前駆体。
【発明の詳細な説明】
【技術分野】
【０００１】
本発明は、各種の電子機器に使用される表裏導通基板（ビア充填基板）並びにその製造方法及び前駆体に関する。
【背景技術】
【０００２】
従来から、電子基板は、機能部品の配置や配線回路の形成に使用されている。近年、電子機器又は部品の小型化、高機能化及び集積化のために、絶縁性基板に貫通孔（ビア）を形成し、貫通孔内に導電材料を設けて基板両面を電気的に導通させる用途が増加している。基板両面を電気的に導通する方法として、特開平５−３０８１８２号公報（特許文献１）には、絶縁性基板の貫通孔の内壁部に金属層としてＡｕメッキ層を形成する方法が開示されており、特開２００６−２０３１１２号公報（特許文献２）には、絶縁性基板の所定位置に形成された略鼓状の透孔をメッキ金属で完全に充填する方法が開示されている。
【０００３】
しかし、これらの方法では、環境負荷の大きいメッキ工程が必要であるため、工程が複雑であり、経済性も低い。
【０００４】
また、貫通孔に金属粉及び硬化性樹脂で構成される導体ペースト（導電性ペースト）を充填し、硬化して充填ビアを得る方法も知られているが、導電材料に樹脂が含有しているため、導電性が低く、樹脂の耐熱性によって制限されるため、基板の耐熱性も低い。
【０００５】
さらに、貫通孔に金属粉、無機バインダー及び樹脂で構成される導体ペーストを充填し、金属の焼結温度以上に加熱して金属粉を焼結して導電性の充填ビアを得る方法も知られており、この方法は、簡便性に優れるとともに、樹脂成分は焼成により蒸発、分解されるため、導電性、熱伝導性及び耐熱性も高い。しかし、ビアに導体ペーストで充填した後に焼成して得られるビア充填基板には、充填導体（導電ビア部）と孔部の壁面との間に隙間やボイドが存在する場合がある。これらの隙間やボイドの発生原因としては、孔に充填した導体ペーストの溶媒除去（乾燥）による収縮や、高温焼成時の金属粉の焼結による収縮が原因の一部と推定できる。
【０００６】
充填導体と壁面との間に隙間が存在すると、少なくとも以下の３点の課題が生じる虞がある。
（１）基板表面に充填部を跨って導電膜（電極、配線など）を形成した場合、隙間の存在により導電膜が切れて導電性能の低下や断線を招く虞がある。
（２）壁面に存在する隙間が壁面に沿ってお互いに繋がり、充填部の気密性や半田バリア性などの非透過性の確保ができなくなる虞がある（例えば、気密性や半田バリア性が要求される用途）。
（３）ビア充填基板が後工程としてメッキなどの湿式工程を経る場合、薬液などが隙間内に浸入し、ビア部の破裂、表面膜のフクレ、変色等の不具合を起こす虞がある。
【０００７】
そこで、導体ペーストを用いた方法において、焼成時の焼結収縮を抑制できる導体ペーストが提案されており、特開２０１０−１０８９１７号公報（特許文献３）には、Ｃｕ粉末、ガラス粉末及び有機ビヒクルを含み、かつ焼成による体積変化率が８％以下であるＣｕ導体ペーストが開示されており、特開２０１１−７７１７７号公報（特許文献４）には、Ａｇを主成分とし、金属粉及び金属ナノ粒子を含有する導電性金属粒子と、ガラス及び／又は無機酸化物と、有機ビヒクルとを含有し、かつ６００℃で焼成後の体積変化率が−５〜＋１０％の範囲である導体ペーストが開示されている。これらの導体ペーストを用いると、表面平滑性を向上でき、さらに充填部と基板との密着力も向上できる。
【０００８】
しかし、これらの導体ペーストを使用した場合でも、隙間やボイドの発生を完全に無くすことは困難である。即ち、前記（１）〜（３）の課題を完全に解決するには至らない。これらの隙間、ボイドの発生原因としては、ＣｕやＡｇなどの高導電性金属は、性質上セラミックス基板との濡れ性が低く、焼成条件下ではセラミックス基板（孔部壁面）を濡らすことができないため、たとえ焼成時の焼結収縮が小さい導体ペーストを用いても、焼結金属と基板壁面間に連続した接合界面層の形成は難しい。言い換えれば、焼結後に充填された導体（導電ビア部）と孔部壁面との間に隙間やボイドが生じやすい。また、特許文献３及び特許文献４で開示されている導体ペーストでは、ペースト中に配合されているガラス成分が、焼成中の溶融流動により充填導体（導電ビア部）と孔部壁面との間の界面に存在し、接合層を形成して密着力を発現するとともに隙間やボイドの一部を埋めている。しかし、ガラス成分の割合が制限されるため、全ての隙間やボイドを埋めるのは困難である。このような壁面に沿って存在する隙間やボイドは、壁面に沿って相互に繋がりやすいため、ビア充填基板の気密性や非浸透性（液体が浸入しない特性）を損なうことに繋がる。
【０００９】
また、これらの導体ペーストでは、ガラス成分が必須であるため、高度に緻密性、導電性、放熱性を向上できない。
【００１０】
また、特開２００９−５９７４４号公報（特許文献５）には、ビアの内側壁面に、活性金属の酸化物層を形成し、さらにこの酸化物層の内側に前記活性金属からなる導体層を形成し、内側のビア導体と、ビア壁面との接着力及び密着力を向上させる方法が開示されている。
【００１１】
しかし、この方法でも、導電ビア部と孔部壁面との間の隙間の発生を高度に抑制するのは困難である。即ち、導電ビア部を形成するための導体ペーストの焼結収縮が大きければ、導電ビア部（導体層も含めた導電ビア部）とビア壁面との密着力よりも収縮応力が上回り、導電ビア部（導体層も含めた導電ビア部）がビア壁面から剥がれて隙間が形成し、その結果、ビア充填基板の気密性や非浸透性が損なわれる。また、特許文献５では導電ビア部を形成するための導体ペーストの詳細は開示されておらず、ビア充填基板の気密性や非浸透性については検証されていない。
【先行技術文献】
【特許文献】
【００１２】
【特許文献１】特開平５−３０８１８２号公報（請求項１、図２）
【特許文献２】特開２００６−２０３１１２号公報（請求項１、図３）
【特許文献３】特開２０１０−１０８９１７号公報（請求項１及び２）
【特許文献４】特開２０１１−７７１７７号公報（請求項１及び２）
【特許文献５】特開２００９−５９７４４号公報（請求項１、段落［０００３］）
【発明の概要】
【発明が解決しようとする課題】
【００１３】
従って、本発明の目的は、ボイドや隙間の発生を抑制できるビア充填基板並びにその製造方法及び前駆体を提供することにある。
【００１４】
本発明の他の目的は、気密性（ガスバリア性）、非浸透性、導電性、耐熱性、放熱性、信頼性に優れ、メッキなどの湿式工程にも対応可能なビア充填基板並びにその製造方法及び前駆体を提供することにある。
【課題を解決するための手段】
【００１５】
本発明者らは、前記課題を達成するため鋭意検討の結果、孔部を有する絶縁性基板の孔部壁面に活性金属を含む金属膜を形成した後、焼成前後の体積変化率が−１０〜２０％である導体ペーストを、金属膜を形成した孔部に充填して焼成することにより、ビア充填基板のボイドや隙間の発生を抑制できることを見出し、本発明を完成した。
【００１６】
すなわち、本発明のビア充填基板の製造方法は、孔部を有する絶縁性基板の孔部壁面に活性金属を含む金属膜を形成する金属膜形成工程、焼成前後の体積変化率が−１０〜２０％である導体ペーストを、金属膜を形成した孔部に充填する充填工程、導体ペーストが充填された絶縁性基板を焼成する焼成工程を含む。前記金属膜形成工程において、孔部壁面に、Ｔｉ、Ｚｒ、Ｎｂ、Ｔａ、Ｃｒ、Ｍｎ及びＡｌからなる群より選択された少なくとも１種の活性金属又はこの活性金属を含む合金を含む活性金属層を形成してもよい。また、得られた活性金属層の上に、Ｍｏ、Ｗ、Ｎｉ、Ｐｄ及びＰｔからなる群より選択された少なくとも１種の金属又はこの金属を含む合金を含む非透過層をさらに形成してもよい。前記金属膜形成工程において、導体ペーストと接触する最表面に、導体ペーストに含まれる金属と同一又は合金化可能な金属を含む接合層を形成してもよい。前記金属膜形成工程において、物理蒸着法で金属膜を形成してもよい。本発明の製造方法は、前記充填工程の前工程として、不活性ガス雰囲気中で、４００℃以上、且つ金属膜を構成する全ての金属種の中で最も低融点の金属の融点、及び金属膜を構成する合金の融点のいずれか低い方の融点以下の温度で金属膜（基板）を加熱するアニール工程をさらに含んでいてもよい。前記導体ペーストは、金属粒子及び有機ビヒクルを含み、前記金属粒子が、粒径１μｍ未満の金属小粒子と粒径１〜５０μｍの金属大粒子とを含み、かつ前記有機ビヒクルの割合が、ペースト全体に対して４０体積％以下であってもよい。前記金属粒子は、Ｃｕ、Ａｇ、Ｎｉ、Ａｕ、Ｐｔ及びＡｌからなる群より選択された少なくとも１種の金属又はこの金属を含む合金であってもよい。前記金属小粒子は、粒径１００ｎｍ以下の金属ナノ粒子を含んでいてもよい。前記導体ペーストはガラス成分を含まないのが好ましい。前記絶縁性基板は、セラミックス基板、ガラス基板、シリコン基板又はほうろう基板であってもよい。
【００１７】
本発明には、孔部を有する絶縁性基板と、前記孔部壁面に形成された活性金属を含む金属膜と、この金属膜が形成された前記孔部に充填され、かつ焼成前後の体積変化率が−１０〜２０％である導体ペーストとを有するビア充填基板前駆体も含まれる。
【００１８】
本発明には、孔部を有する絶縁性基板と、前記孔部壁面に形成された活性金属を含む金属膜と、この金属膜が形成された前記孔部に充填された導体で形成された導電ビア部とを有するビア充填基板であって、前記金属膜が、活性金属層と、非透過層及び／又は接合層とを含み、前記活性金属層が、前記絶縁性基板の孔部壁面に形成され、Ｔｉ、Ｚｒ、Ｎｂ、Ｔａ、Ｃｒ、Ｍｎ及びＡｌからなる群より選択された少なくとも１種の活性金属又はこの活性金属を含む合金を含み、前記非透過層が、前記活性金属層の上に形成され、Ｍｏ、Ｗ、Ｎｉ、Ｐｄ及びＰｔからなる群より選択された少なくとも１種の金属又はこの金属を含む合金を含み、かつ前記接合層が、導電ビア部と接触する最表面に形成され、前記導体ビア部に含まれる金属と同一又は合金化可能な金属を含むビア充填基板も含まれる。本発明のビア充填基板において、前記絶縁性基板は金属酸化物を含み、かつ活性金属層は、孔部壁面側に活性金属の酸化物で形成された層を有していてもよい。
【発明の効果】
【００１９】
本発明では、孔部を有する絶縁性基板の孔部壁面に活性金属を含む金属膜を形成した後、焼成前後の体積変化率が−１０〜２０％である導体ペーストを、金属膜を形成した孔部に充填して焼成されるため、ビア充填基板のボイドや隙間の発生を抑制できる。そのため、得られたビア充填基板は、気密性（ガスバリア性）、非浸透性、導電性、耐熱性、放熱性、信頼性に優れ、メッキなどの湿式工程にも対応できる。
【発明を実施するための形態】
【００２０】
［ビア充填基板の製造方法］
本発明のビア充填基板の製造方法は、孔部を有する絶縁性基板の孔部壁面（孔部を構成する壁面又は内壁面）に活性金属を含む金属膜を形成する金属膜形成工程、焼成前後の体積変化率が−１０〜２０％である導体ペーストを、金属膜を形成した孔部に充填する充填工程、導体ペーストが充填された絶縁性基板を焼成する焼成工程を含む。
【００２１】
（金属膜形成工程）
金属膜形成工程において、金属膜としては、活性金属を含む金属層を孔部壁面に形成し、通常、活性金属層を孔壁面に形成する。本発明では、孔部壁面に活性金属を含む金属層を形成することにより、孔部に充填された導体ペーストは孔部壁面に対する濡れ性を著しく向上してボイドや隙間の発生を大きく低減できるとともに、導電ビア部と絶縁性基板との間の密着性も向上し、より強固なビア充填ができる。
【００２２】
活性金属としては、絶縁性基板の構成成分と反応する金属や前記構成成分と化合物を形成できる金属であればよく、例えば、Ｔｉ、Ｚｒ、Ｎｂ、Ｔａ、Ｃｒ、Ｍｎ、Ａｌなどが挙げられる。これらの活性金属は、単独で又は二種以上組み合わせて使用でき、二種以上を組み合わせた合金であってもよい。
【００２３】
これらの活性金属のうち、Ｔｉ、Ｚｒ、Ｃｒを含む活性金属が好ましく、通常、これらの活性金属単体が汎用される。
【００２４】
さらに、活性金属は、簡便な膜構造であっても（特に、非透過層を形成することなく）、導電ビア部の電気特性を低下させずにボイドや隙間の発生を抑制できる点から、後述する非透過層を構成するバリア性金属（特に、Ｍｏ又はＷ）との合金であってもよい。活性金属とバリア性金属との合金において、バリア性金属の割合は、活性金属１００質量部に対して２００質量部以下であり、例えば１〜１５０質量部、好ましくは５〜１５０質量部、さらに好ましくは１０〜１００質量部程度である。バリア性金属の割合が多すぎると、絶縁性基板の孔部壁面と金属膜との密着性が低下する虞がある。
【００２５】
活性金属層は、活性金属を含んでいればよく、例えば、活性金属化合物であってもよいが、通常、活性金属単体、活性金属同士の合金、活性金属とバリア性金属との合金である。活性金属化合物としては、加熱により容易に活性金属が生成する化合物（例えば、ＴｉＨ２、ＺｒＨ２など）が好ましい。
【００２６】
活性金属層の平均厚みは、例えば０．００５μｍ以上であり、例えば０．００５〜１．０μｍ、好ましくは０．０１〜０．５μｍ、さらに好ましくは０．０５〜０．３μｍ（特に０．０８〜０．２μｍ）程度である。活性金属層の厚みが薄過ぎると、基板との密着力が充分に得られず金属膜が孔部壁面から剥がれ、ボイドや隙間が発生する虞がある。一方、活性金属層の厚みが厚過ぎると、充填部の導電性が損なわれる虞があるとともに、コスト的に不利である。
【００２７】
金属膜形成工程では、前記活性金属層の上にさらにバリア性金属を含む非透過層（バリア層）を形成するのが好ましい。本発明では、前記活性金属層の上に非透過層を積層することにより、非透過層がバリア層として焼成時の活性金属と孔部に充填された導電性金属との相互拡散を防止し、活性金属の導電ビア部内部への拡散による電気特性の低下と、導電性金属の活性金属層への拡散及び合金化による密着性の低下を抑制でき、拡散及び合金化による活性金属層の孔部壁面からの剥離を防止できる。
【００２８】
バリア性金属としては、前述のバリア性を有していれば特に限定されず、例えば、Ｍｏ、Ｗ、Ｎｉ、Ｐｄ、Ｐｔなどが挙げられる。これらのバリア性金属は、単独で又は二種以上組み合わせて使用でき、二種以上を組み合わせた合金であってもよい。
【００２９】
これらのバリア性金属のうち、Ｐｄ、Ｐｔが好ましく、通常、これらのバリア性金属単体が汎用される。
【００３０】
非透過層は、バリア性金属を含んでいればよく、例えば、バリア性金属化合物であってもよいが、通常、バリア性金属単体、バリア性金属同士の合金である。
【００３１】
非透過層の平均厚みは、例えば０．０１μｍ以上であり、例えば０．０１〜０．５μｍ、好ましくは０．０５〜０．３μｍ、さらに好ましくは０．１〜０．２μｍ程度である。非透過層の厚みが薄過ぎると、活性金属層の効果が低下したり、導電ビア部と孔部との密着性が低下する虞がある。非透過層の厚みが厚すぎると、コスト的に不利になる。
【００３２】
金属膜形成工程では、導体ペーストと接触する最表面に、導体ペーストに含まれる金属と同一又は合金化可能な金属を含む接合層を形成するのが好ましい。接合層は、例えば、活性の金属層の上に積層してもよく、非透過層の上に形成してもよい。非透過層の金属が接合層の性質をも持つ金属である場合は、非透過層は接合層を兼ねることができる。本発明では、最表面に接合層を積層することにより、絶縁性基板の孔部に充填される導体ペーストと金属膜とを、ボイドを形成せず高い密着性で接合できる。
【００３３】
接合層を形成する金属は、接合層と接触する層（非透過層又は活性金属層）を形成する金属と異なる金属であり、かつ導体ペーストに含まれる金属と同一又は合金化可能な金属（接合用金属）であればよく、例えば、Ｐｄ、Ｐｔ、Ａｕ、Ａｇ、Ｃｕ、Ｎｉ、Ａｌなどが挙げられる。これらの接合用金属は、単独で又は二種以上組み合わせて使用でき、二種以上を組み合わせた合金であってもよい。
【００３４】
これらの接合用金属のうち、導体ペーストに含まれる金属と同一の金属が好ましい。好ましい接合用金属は、例えば、Ａｕ、Ａｇ、Ｃｕ、Ｎｉ、Ａｌを含む金属であってもよく、通常、これらの金属単体が汎用される。これらの接合用金属は、充填導体として通常使用される高導電性金属であり、特に、導体ペーストに含まれる金属と同一である場合、濡れ性及び密着性を向上できるため、絶縁性基板とより緻密で強固に密着できる。
【００３５】
接合層は、接合用金属を含んでいればよく、例えば、接合用金属化合物であってもよいが、通常、接合用金属単体、接合用金属同士の合金である。
【００３６】
接合層の平均厚みは、例えば０．０１μｍ以上であり、例えば０．０１〜０．５μｍ、好ましくは０．０５〜０．２μｍ、さらに好ましくは０．０８〜０．１５μｍ程度である。接合層の厚みが薄過ぎると、接合層を形成する効果が低下する虞がある。
【００３７】
金属膜全体の平均厚みは、例えば０．０５μｍ以上であり、例えば０．０５〜２μｍ、好ましくは０．１〜１μｍ、さらに好ましくは０．１５〜０．５μｍ（特に０．２〜０．４μｍ）程度である。
【００３８】
これらの金属膜の形成方法としては、物理蒸着法（ＰＶＤ法）、化学蒸着法（ＣＶＤ法）などを利用できるが、容易に金属膜を形成できる点から、物理蒸着法が好ましい。物理蒸着法としては、例えば、真空蒸着法、フラッシュ蒸着法、電子ビーム蒸着法、イオンビーム蒸着法、スパッタリング法、イオンプレーティング法、分子線エピタキシー法、レーザーアブレーション法などが挙げられる。これらのうち、物理的なエネルギーが高く、形成された金属膜と絶縁性基板との間の密着力を向上できる点から、スパッタリング法、イオンプレーティング法が好ましく、スパッタリング法が特に好ましい。スパッタリング法は、慣用の条件で利用できる。
【００３９】
孔部にこのような金属膜を形成する絶縁性基板を構成する材質は、焼成工程を経るため、耐熱性が要求され、エンジニアリングプラスチックなどの有機材料であってもよいが、通常、無機材料（無機素材）である。
【００４０】
無機材料としては、例えば、セラミックス｛金属酸化物（石英、アルミナ又は酸化アルミニウム、ジルコニア、サファイア、フェライト、チタニア又は酸化チタン、酸化亜鉛、酸化ニオブ、ムライト、ベリリアなど）、酸化ケイ素（二酸化ケイ素など）、金属窒化物（窒化アルミニウム、窒化チタンなど）、窒化ケイ素、窒化ホウ素、窒化炭素、金属炭化物（炭化チタン、炭化タングステンなど）、炭化ケイ素、炭化ホウ素、金属ホウ化物（ホウ化チタン、ホウ化ジルコニウムなど）、金属複酸化物［チタン酸金属塩（チタン酸バリウム、チタン酸ストロンチウム、チタン酸鉛、チタン酸ニオブ、チタン酸カルシウム、チタン酸マグネシウムなど）、ジルコン酸金属塩（ジルコン酸バリウム、ジルコン酸カルシウム、ジルコン酸鉛など）など］など｝、ガラス類（ソーダガラス、ホウケイ酸ガラス、クラウンガラス、バリウム含有ガラス、ストロンチウム含有ガラス、ホウ素含有ガラス、低アルカリガラス、無アルカリガラス、結晶化透明ガラス、シリカガラス、石英ガラス、耐熱ガラスなど）、ケイ素類（半導体ケイ素など）などが挙げられる。無機材料は、これらの無機材料と金属との複合材料（例えば、ほうろうなど）であってもよい。
【００４１】
絶縁性基板は、例えば、セラミックス基板、ガラス基板、シリコン基板、ほうろう基板などの耐熱性基板であってもよい。これらのう耐熱性基板のうち、アルミナ基板、窒化アルミニウム基板、窒化ケイ素基板などのセラミックス基板が好ましい。
【００４２】
絶縁性基板の孔部壁面は、酸化処理［表面酸化処理、例えば、放電処理（コロナ放電処理、グロー放電など）、酸処理（クロム酸処理など）、紫外線照射処理、焔処理など］、表面凹凸処理（溶剤処理、サンドブラスト処理など）などの表面処理がされていてもよい。
【００４３】
絶縁性基板の平均厚みは、用途に応じて適宜選択すればよく、例えば０．０１〜１０ｍｍ、好ましくは０．０５〜５ｍｍ、さらに好ましくは０．１〜１ｍｍ（特に０．２〜０．８ｍｍ）程度であってもよい。
【００４４】
絶縁性基板には、導電ビア部を充填するための孔部（通常、複数の孔部）が形成されており、この孔部は通常は貫通孔であるが、非貫通孔であってもよい。孔部の基板面方向に平行な断面形状は、特に限定されず、多角形状（三角形状、四角形状や六角形状など）などであってもよいが、通常、円形状又は楕円形状であり、円形状が好ましい。
【００４５】
孔部の平均孔径は、例えば０．０５〜１０ｍｍ、好ましくは０．０８〜５ｍｍ、さらに好ましくは０．１〜１ｍｍ程度である。
【００４６】
孔部の形成方法は、特に限定するものではなく、レーザー法、ブラスト法、超音波法、研削法、ドリル法などの公知な方法を適宜使用できる。
【００４７】
（アニール工程）
孔部壁面に金属膜を形成した絶縁性基板は、充填工程の前工程として、不活性ガス雰囲気中で金属膜を加熱するアニール工程に供してもよい。本発明の製造方法では、アニール工程は、必須の工程ではないが、金属膜の種類によっては、アニール工程を経ることなく、後述する充填工程及び焼成工程に供して前記絶縁性基板を高温で焼成すると、焼成時に導体ペーストの金属と金属膜とが合金化し、金属膜が導電ビア部に取り込まれて消失することにより、導電ビア部と絶縁性基板との密着力が低下したり、接合部にボイドが生じたりする虞がある。一方、アニール工程に供することにより、金属膜の活性金属は導体ペーストの金属との合金化よりも、絶縁性基板の孔部壁面と優先的に反応し、孔部壁面に強固な金属膜を形成して密着力が向上するとともに、金属膜中の異なる金属の合金化も起こる。その結果、導体ペースト焼成時の金属膜の金属成分と導体ペーストの金属との合金化を抑制でき、密着力を向上するとともに界面部のボイドの生成を防げる。
【００４８】
アニール工程における加熱温度は、４００℃以上、且つ金属膜を構成する全ての金属種の中で最も低融点の金属の融点、及び金属膜を構成する合金の融点のいずれか低い方の融点以下の温度であればよく、金属種に応じて選択できる。具体的な加熱温度は、例えば４００〜１５００℃、好ましくは５００〜１２００℃、さらに好ましくは６００〜１１００℃（特に７００〜１０００℃）程度である。加熱温度が低すぎると、金属膜と孔部壁面との密着力を向上する効果が小さくなる虞があり、高すぎると、金属成分が溶融移動して金属膜の均一性が低下したり、壁面素地の一部が露出する虞がある。
【００４９】
加熱時間は、例えば１分以上であってもよく、例えば１分〜１時間、好ましくは３〜３０分、さらに好ましくは５〜２０分程度である。加熱時間が短すぎると、金属膜と孔部壁面との密着力を向上する効果が小さくなる虞がある。
【００５０】
アニール工程は、空気中などの活性ガス雰囲気下で行ってもよいが、活性金属が酸化せず金属膜を効率よく形成して導電ビア部との密着性を向上できる点から、真空中や不活性ガス（例えば、窒素ガス、アルゴンガス、ヘリウムガスなど）雰囲気中で行うのが好ましい。
【００５１】
（充填工程）
充填工程において、導体ペースト（金属ペースト又は導電性ペースト）は金属粒子を含む。金属粒子を構成する金属としては、導電性を有する金属であれば、特に限定されないが、例えば、Ｃｕ、Ａｇ、Ｎｉ、Ａｕ、Ｐｔ、Ａｌなどが挙げられる。これらの金属は、単独で又は二種以上組み合わせて使用でき、二種以上を組み合わせた合金であってもよい。これらのうち、導電性、信頼性、経済性などの点から、Ｃｕ又はＡｇが好ましい。
【００５２】
金属粒子の平均粒径（中心粒径）は、１００μｍ以下（特に５０μｍ以下）程度であり、例えば０．００１〜５０μｍ、好ましくは０．０１〜２０μｍ、さらに好ましくは０．１〜１０μｍ程度である。平均粒径が大きすぎると、孔部への緊密な充填が困難となる虞がある。
【００５３】
金属粒子は、ペースト中の金属含有量を向上でき、導電ビア部の緻密性及び導電性を向上できる点から、粒径１μｍ未満（例えば１ｎｍ以上１μｍ未満）の金属小粒子と粒径１〜５０μｍの金属大粒子とを含むのが好ましい。
【００５４】
金属小粒子の平均粒径（中心粒径）は０．０１〜０．９μｍ（特に０．１〜０．８μｍ）程度の範囲から選択できる。特に、金属小粒子がＣｕ粒子である場合、金属小粒子の平均粒径は、例えば０．１〜０．９５μｍ、好ましくは０．３〜０．９μｍ、さらに好ましくは０．４〜０．８５μｍ程度である。金属小粒子がＡｇ粒子である場合、金属小粒子の平均粒径は、例えば０．１〜０．８μｍ、好ましくは０．１〜０．５μｍ、さらに好ましくは０．１〜０．３μｍ程度である。金属小粒子の平均粒径が小さすぎると、導体ペーストの粘度が上昇して取り扱い性が困難となる虞があり、大きすぎると、緻密性向上効果が低下する虞がある。
【００５５】
金属小粒子は、ペースト中の金属含有量を一層向上でき、より高い緻密性を有する導電ビア部を形成できる点から、粒径１００ｎｍ以下の金属ナノ粒子を含むのが好ましい。金属ナノ粒子の平均粒径（中心粒径）は、例えば５〜８０ｎｍ、好ましくは１０〜６０ｎｍ、さらに好ましくは１５〜４５ｎｍ（特に２０〜４０ｎｍ）程度である。金属ナノ粒子の平均粒径が小さすぎると、取り扱い性が困難となる虞があり、大きすぎると、導電ビア部の緻密性を向上する効果が小さくなる虞がある。
【００５６】
金属ナノ粒子は、保護コロイド（酢酸などのカルボン酸や高分子分散剤など）を含む金属コロイド粒子であってもよい。金属コロイド粒子としては、例えば、特開２０１０−２０２９４３号公報、特開２０１０−２２９５４４号公報、特開２０１１−７７１７７号公報、特開２０１１−９３２９７号公報、特開２０１１−９４２３３号公報などに記載の金属コロイド粒子などを利用できる。
【００５７】
金属ナノ粒子の割合は、金属小粒子全体に対して０〜９０質量％であってもよく、例えば５〜９０質量％、好ましくは１０〜８０質量％、さらに好ましくは２０〜７０質量％（特に３０〜６０質量％）程度である。金属ナノ粒子の割合が多すぎると、付帯的に含有する保護コロイドなどの有機物も多くなり、導体ペーストの焼結収縮が大きくなる虞がある。
【００５８】
金属大粒子の平均粒径（中心粒径）は１．５〜３０μｍ（特に２〜１０μｍ）程度の範囲から選択できる。特に、金属大粒子がＣｕ粒子である場合、金属大粒子の平均粒径は、例えば２〜３０μｍ、好ましくは３〜２０μｍ、さらに好ましくは５〜１０μｍ程度である。金属大粒子がＡｇ粒子である場合、金属大粒子の平均粒径は、例えば１．２〜２０μｍ、好ましくは１．５〜１０μｍ、さらに好ましくは２〜５μｍ程度である。金属大粒子の平均粒径が小さすぎると、導体ペーストの焼結収縮が大きくなる虞があり、大きすぎると、導電ビア部の充填性が低下する虞がある。
【００５９】
金属小粒子と金属大粒子との配合比は、体積比として、金属小粒子／金属大粒子＝１０／９０〜５０／５０程度の範囲から選択でき、例えば１５／８５〜４５／５５、好ましくは２０／８０〜４０／６０、さらに好ましくは２５／７５〜３５／６５程度である。金属小粒子が金属ナノ粒子を含む場合、両者の配合比は、体積比として、例えば、金属小粒子／金属大粒子＝２０／８０〜７０／３０、好ましくは３０／７０〜６０／４０、さらに好ましくは４０／６０〜６０／４０程度である。なお、導体ペーストに用いる金属粒子の材質が１種類の場合は、体積比は質量比と同じであるため質量ベースで配合すればよいが、比重の異なる２種以上の金属粒子を使用する場合は、それぞれの配合体積を質量に換算して配合すればよい。
【００６０】
金属粒子の粒径の測定方法としては、レーザー回折散乱式粒度分布測定装置や透過型電子顕微鏡（ＴＥＭ）で測定でき、詳しくは後述する実施例に記載の方法で測定できる。
【００６１】
導体ペーストは、さらに有機ビヒクルを含む。有機ビヒクルには、有機バインダー、分散媒（有機溶媒）などが含まれる。なお、前述の金属コロイド粒子に含まれる保護コロイド（カルボン酸や高分子分散剤など）も有機ビヒクルに含まれる。有機ビヒクルは、有機バインダーと分散媒との組み合わせであってもよい。
【００６２】
有機バインダーとしては、例えば、熱可塑性樹脂（オレフィン系樹脂、ビニル系樹脂、アクリル系樹脂、スチレン系樹脂、ポリエーテル系樹脂、ポリエステル系樹脂、ポリアミド系樹脂、セルロース誘導体など）、熱硬化性樹脂（熱硬化性アクリル系樹脂、エポキシ樹脂、フェノール樹脂、不飽和ポリエステル系樹脂、ポリウレタン系樹脂など）などが挙げられる。これらの有機バインダーは、単独で又は二種以上組み合わせて使用できる。これらの有機バインダーのうち、アクリル系樹脂（ポリメチルメタクリレート、ポリブチルメタクリレートなど）、セルロース誘導体（ニトロセルロース、エチルセルロース、ブチルセルロース、酢酸セルロースなど）、ポリエーテル類（ポリオキシメチレンなど）、ポリビニル類（ポリブタジエン、ポリイソプレンなど）などが汎用され、熱分解性などの点から、ポリ（メタ）アクリル酸メチルやポリ（メタ）アクリル酸ブチルなどのポリ（メタ）アクリル酸Ｃ１−１０アルキルエステルが好ましい。
【００６３】
分散媒としては、例えば、芳香族炭化水素（パラキシレンなど）、エステル類（乳酸エチルなど）、ケトン類（イソホロンなど）、アミド類（ジメチルホルムアミドなど）、脂肪族アルコール（オクタノール、デカノール、ジアセトンアルコールなど）、セロソルブ類（メチルセロソルブ、エチルセロソルブなど）、セロソルブアセテート類（エチルセロソルブアセテート、ブチルセロソルブアセテートなど）、カルビトール類（カルビトール、メチルカルビトール、エチルカルビトールなど）、カルビトールアセテート類（エチルカルビトールアセテート、ブチルカルビトールアセテートなど）、脂肪族多価アルコール類（エチレングリコール、ジエチレングリコール、ジプロピレングリコール、ブタンジオール、ペンタンジオール、トリエチレングリコール、グリセリンなど）、脂環族アルコール類［例えば、シクロヘキサノールなどのシクロアルカノール類；テルピネオール、ジヒドロテルピネオールなどのテルペンアルコール類（モノテルペンアルコールなど）など］、芳香族アルコール類（メタクレゾールなど）、芳香族カルボン酸エステル類（ジブチルフタレート、ジオクチルフタレートなど）、窒素含有複素環化合物（ジメチルイミダゾール、ジメチルイミダゾリジノンなど）などが挙げられる。これらの分散媒は、単独で又は二種以上組み合わせて使用できる。これらの分散媒のうち、ペーストの流動性や充填性など点から、ペンタンジオールなどの脂肪族多価アルコール、テルピネオールなどの脂環族アルコールが好ましい。
【００６４】
有機バインダーと分散媒とを組み合わせる場合、有機バインダーの割合は、分散媒１００質量部に対して、例えば１〜２００質量部、好ましくは５〜１００質量部、さらに好ましくは１０〜５０質量部程度である。
【００６５】
有機ビヒクルの体積割合は、ペースト全体に対して４０体積％以下（特に３６体積％以下）であってもよく、例えば１０〜４０体積％、好ましくは１５〜３８体積％、さらに好ましくは２０〜３７体積％（特に２５〜３６体積％）程度である。有機ビヒクルの体積割合が大きすぎると、充填後の乾燥や焼成による導体ペーストの収縮率が大きくなり、ボイドや隙間が発生する虞がある。
【００６６】
導体ペーストは、さらに無機バインダーを含んでいてもよい。無機バインダーとしては、例えば、ホウケイ酸系ガラス、ホウケイ酸亜鉛系ガラス、ビスマス系ガラス、鉛系ガラスなどの低融点ガラスなどが挙げられる。これらの無機バインダーは、単独で又は二種以上組み合わせて使用できる。これらの無機バインダーのうち、メッキ処理に対する耐久性などの点から、ホウケイ酸系ガラス又はホウケイ酸亜鉛系ガラスが好ましい。
【００６７】
無機バインダーの質量割合は、ペースト全体に対して１０質量％以下であり、例えば０．１〜１０質量％、好ましくは０．２〜５質量％、さらに好ましくは０．３〜１質量％程度である。本発明では、無機バインダーを含んでいなくても、導電ビア部と絶縁性基板の孔部壁面との密着性を向上できるため、導電ビア部の導電性を向上できる点から、導体ペーストは、無機バインダー（特にガラス成分）を含まないのが好ましい。金属粒子を含む導体ペーストは、通常、配合されるガラス成分により、セラミックス基板などの絶縁性基板の孔部壁面と接合するが、本発明では、孔部壁面に基板と強固に接合している金属膜（活性金属層）が形成されているため、導体ペーストは金属結合により壁面の金属膜と結合するため、ガラス成分が不要となる。ガラス成分を含まないと、ビア充填部の金属含有量が高くなり、緻密性、導電性、放熱性を向上できる。
【００６８】
導体ペーストは、焼成前後の体積変化率が小さく、且つ焼結後の導体は孔部壁面と隙間なく強固に接合する。そのため、このペーストを焼成して得られる導電ビア部全体が均一であり、気密性が高い。焼成前後の体積変化率は、例えば−１０〜２０％、好ましくは−５〜１５％、さらに好ましくは０〜１０％程度である。体積変化率が負（マイナス）の方向に大きすぎると（マイナスであり、かつ絶対値が大きすぎると）、焼成時の収縮によりボイドや隙間が生じる虞がある。一方、体積変化率が正（プラス）の方向に大きすぎると、焼成後に大きなボイドが生じたり、充填ビア部の緻密性が低下し、バリア性が低下する虞がある。なお、汎用の導体ペーストでは大きな体積収縮（体積変化率がマイナス）が生じるのに対して、本発明における導体ペーストでは収縮しても１０％以下であり、むしろ膨張気味（体積変化率がプラス）に働く配合処方であるのが特徴である。体積変化率の測定方法としては、焼成前後のパターン膜厚みを触針式膜厚計で測定して算出でき、詳しくは後述する実施例に記載の方法で測定できる。
【００６９】
導体ペーストの孔部への充填方法は、例えば、スクリーン印刷法、インクジェット印刷法、凹版印刷法（例えば、グラビア印刷法など）、オフセット印刷法、凹版オフセット印刷法、フレキソ印刷法などの印刷方法や、ロール圧入法、スギージ圧入法、プレス圧入法などの直接圧入法などが挙げられる。これらの方法のうち、スクリーン印刷法などが好ましい。
【００７０】
充填後は、自然乾燥してもよいが、加熱して乾燥してもよい。加熱温度は、分散媒の種類に応じて選択でき、例えば８０〜３００℃、好ましくは１００〜２５０℃、さらに好ましくは１２０〜２００℃程度である。加熱時間は、例えば１〜６０分、好ましくは５〜４０分、さらに好ましくは１０〜３０分程度である。
【００７１】
乾燥した導体ペースト（特にＣｕ粒子を含む導体ペースト）は、そのまま焼成工程に供してもよいが、焼成時の熱焼結収縮を抑制するため、焼成前に熱処理してもよい。焼成前の熱処理温度は１８０℃以上であってもよく、例えば１８０〜５００℃、好ましくは１９０〜３００℃、さらに好ましくは２００〜２５０℃程度である。熱処理時間は、例えば１０分〜３時間、好ましくは３０分〜２時間、さらに好ましくは１〜１．５時間程度である。
【００７２】
（焼成工程）
焼成工程において、焼成温度は、導電性ペースト中の金属粒子の焼結温度以上であればよい。焼成温度は、例えば、５００℃以上であってもよく、例えば５００〜１５００℃、好ましくは５５０〜１２００℃、さらに好ましくは６００〜１０００℃程度である。焼成時間は、例えば１０分〜３時間、好ましくは２０分〜３時間、さらに好ましくは３０分〜２時間程度である。
【００７３】
なお、焼成の雰囲気は、金属粒子の種類に応じて選択でき、Ａｇなどの貴金属粒子は、特に限定されず、空気中であってもよいが、Ｃｕなどの金属粒子は、通常、不活性ガス（例えば、窒素ガス、アルゴンガス、ヘリウムガスなど）雰囲気中が好ましい。
【００７４】
［ビア充填基板及びその前駆体］
本発明のビア充填基板は、前記製造方法によって得られ、絶縁性基板の両面を電気的に導通させるビア充填基板であり、詳しくは、孔部を有する絶縁性基板と、前記孔部壁面に形成された活性金属を含む金属膜と、この金属膜が形成された前記孔部に充填された導体で形成された導電ビア部とを有する。前記金属膜は、活性金属層を含んでいればよいが、活性金属層と、非透過層及び／又は接合層とを含むのが好ましい。
【００７５】
前記活性金属層は、Ｔｉ、Ｚｒ、Ｎｂ、Ｔａ、Ｃｒ、Ｍｎ及びＡｌからなる群より選択された少なくとも１種の活性金属又はこの活性金属を含む合金を含み、通常、これらの活性金属単体又は合金で形成されている。この活性金属層は、孔部壁面側に活性金属の酸化物で形成された層を有していてもよく、例えば、絶縁性基板が金属酸化物で形成されている場合、焼成により活性金属層の孔部壁面側に形成された活性金属酸化物層であってもよい。
【００７６】
前記非透過層は、Ｍｏ、Ｗ、Ｎｉ、Ｐｄ及びＰｔからなる群より選択された少なくとも１種の金属又はこの金属を含む合金を含み、通常、これらの活性金属単体又は合金で形成されている。
【００７７】
前記接合層は、導体ペーストに含まれる金属と同一又は合金化可能な金属を含み、通常、このような金属単体で形成されている。
【００７８】
本発明のビア充填基板前駆体は、焼成工程前の中間体であり、具体的には、孔部を有する絶縁性基板と、前記孔部壁面に形成された金属膜と、この金属膜が形成された前記孔部に充填され、かつ焼成前後の体積変化率が−１０〜２０％である導体ペーストとを有する。
【実施例】
【００７９】
以下に、実施例に基づいて本発明をより詳細に説明するが、本発明はこれらの実施例によって限定されるものではない。なお、以下の例において、評価試験の測定方法及び導体ペーストの調製方法を以下に示す。
【００８０】
［気密性］
導電ビア部の気密性をヘリウムリークディテクター（ＬＥＹＢＯＬＤ社製「ＵＬ２００」）にて評価した。詳しくは、測定基板を治具にセットし、測定機のインレット圧が５Ｐａになるまで真空引きを行い、インレット圧が５Ｐａに到達した時点でＨｅ加圧（０．１ＭＰａ）を３０秒間行った後、リーク量を測定して、以下の基準で評価した。
【００８１】
○：リーク量が１×１０−１１Ｐａ・ｍ３／ｓｅｃ未満
△：リーク量が１×１０−１１〜１×１０−９Ｐａ・ｍ３／ｓｅｃ
×：リーク量が１×１０−９Ｐａ・ｍ３／ｓｅｃを超える。
【００８２】
［連続緻密層の有無］
導電ビア部と絶縁性基板の孔部壁面との接合状態を、１０００倍の光学顕微鏡で観察し、以下の基準で評価した。
【００８３】
◎：壁面との接合面に「○」評価より分厚い連続した緻密な金属膜が存在する
○：壁面との接合面に連続した緻密な金属膜が存在する
△：概ね連続した緻密金属膜があるが、一部が切れていたり、ボイドが存在する
×：連続した緻密な金属膜が存在しない。
【００８４】
［金属膜の厚み］
蛍光Ｘ線膜厚計により、５点の平均厚みを測定した。
【００８５】
［充填導体と絶縁性基板との密着性］
ビア内部の充填導体と孔部壁面との密着力の直接的な測定が困難であるため、以下の方法で密着力を評価した。即ち、絶縁性基板の孔部壁面に金属膜を形成する過程で、絶縁性基板表面にも同時に形成される金属膜を測定部位として、充填導体と絶縁性基板との密着性を評価した。なお、金属膜付き絶縁性基板をアニール処理する場合は、アニール処理してから密着力評価に供した。
【００８６】
具体的には、絶縁性基板表面に形成した金属膜上に、導体ペーストをスクリーン印刷して２ｍｍ×２ｍｍ×０．０３ｍｍｔ（厚み）の導体パターンを形成した。そして、所定の条件で焼成を行い、生成した２ｍｍ×２ｍｍの焼成膜に対して、先端部面積１ｍｍ２のスタッドピンをハンダにより垂直に接合し、試験片とした。その試験片（焼成基板）を固定し、引張試験機のチャック部でスタッドピンを掴み、上昇速度３３ｍｍ／分で垂直上方へ引っ張り、焼成膜が絶縁性基板から剥離する時の破壊荷重を測定した。そして、得られた破壊荷重の測定値と、焼成膜の破壊面積から、下記式を用いて密着強度を算出した。なお、測定値は６点の平均とした。
【００８７】
密着強度（ＭＰａ）＝破壊荷重（ｋｇｆ）／破壊面積（ｍｍ２）×９．８（Ｎ／ｋｇｆ）。
【００８８】
［金属粒子の平均粒径］
Ｃｕ粒子及びＡｇ粒子の平均粒径は、レーザー回折散乱式粒度分布測定装置で測定し、Ａｇナノ粒子の平均粒径は、透過型電子顕微鏡（ＴＥＭ）で測定した。
【００８９】
［導体ペーストの体積変化率］
導体ペーストの焼成前後の体積変化率は、焼成前後のパターン膜厚みを触針式膜厚計で測定して算出した。詳しくは、９６％アルミナ基板（ニッコー（株）製）の表面に２５０メッシュのスクリーン版を用い、導体ペーストを５ｍｍ×５ｍｍのパターン形状にスクリーン印刷し、１２０℃で２０分間加熱することによって、導体ペースト中の有機溶媒を除去し乾燥膜を得た。この乾燥膜の膜厚を触針式膜厚計（ビーコ社製「Ｄｅｋｔａｋ６ｍ」）で測定し、焼成前膜厚とした。次に、銅ペーストの場合は、そのまま焼成することもできるが、場合によっては各種の熱処理温度下で連続乾燥炉を用いて空気中で６０分処理した後、連続焼成炉を用いて窒素雰囲気下、ピーク温度９００℃の条件下で焼成した。ピーク温度下での保持時間は１０分間であった。焼成炉の投入口から出口までの基板の滞留時間は６０分であった。一方、銀ペーストの場合は焼成前の熱処理が不要であるが、焼成温度により体積変化率が異なるため、必要に応じて焼成温度を変えることが出来る。なお、銅ペーストの焼成と同様、所定のピーク温度での保持時間は１０分間、焼成炉での滞留時間は６０分であった。焼成後のパターンの厚みを触針式膜厚計で測定し、下記式で焼成前後の膜厚値を比較して、体積変化率（％）を求めた。体積変化率（％）がマイナスの数値であると、体積は減少（収縮）し、逆に体積変化率（％）がプラスの数値であると、体積は増加していることを示す。
【００９０】
体積変化率（％）＝［（焼成後膜厚−焼成前膜厚）／焼成前膜厚］×１００。
【００９１】
［Ｃｕペーストの調製方法］
（原料）
中心粒径（Ｄ５０）７μｍのＣｕ粒子：三井金属鉱業（株）製
中心粒径（Ｄ５０）０．８μｍのＣｕ粒子：三井金属鉱業（株）製
ガラス粒子Ａ：平均粒径３μｍのホウケイ酸亜鉛系ガラス粉末、軟化点５６５℃
有機ビヒクルＡ：有機バインダーであるアクリル樹脂と、有機溶媒であるカルビトール及びテルピネオールの混合溶媒（質量比１：１）とを、有機バインダー：有機溶媒＝１：２の質量比で混合した混合物。
【００９２】
（Ｃｕペーストの調製例）
表１に示す組成で各成分を配合し、ミキサーにより混合した後、三本ロールで均一に混練することによって、導体ペースト（Ｃｕペースト）を調製し、９００℃で焼成前後の体積変化率を測定した。さらに、焼成前に各種の温度で熱処理した場合の体積変化率も測定した。結果を表１に示す。
【００９３】
【表１】
0006541530.tif 000002
【００９４】
調製したＣｕペーストのうち、Ｃｕペースト１の２４０℃熱処理品は体積変化率がプラス方向に大きく、Ｃｕペースト４（焼成前に熱処理していないペースト）は体積変化率がマイナス方向に大きかった。
【００９５】
［Ａｇペーストの調製方法］
（原料）
中心粒径（Ｄ５０）２．５μｍのＡｇ粒子：三井金属鉱業（株）製
中心粒径（Ｄ５０）０．２５μｍのＡｇ粒子：三井金属鉱業（株）製
ガラス粒子Ｂ：ビスマス系ガラス（Ｂｉ２Ｏ３−ＺｎＯ−Ｂ２Ｏ３）、ビスマス含有量は酸化ビスマス換算で８１質量％、軟化点４６０℃
有機ビヒクルＢ：エチルセルロース樹脂１０重量％含有のカルビトール溶液
有機ビヒクルＣ：ペンタンジオール
なお、中心粒径（Ｄ５０）３０ｎｍのＡｇナノ粒子は、以下の方法で調製した。
【００９６】
硝酸銀６６．８ｇ、酢酸（和光純薬工業（株）製）１０ｇ、高分子分散剤（ビックケミー社製「ディスパービック１９０」、親水性ユニットであるポリエチレンオキサイド鎖と疎水性ユニットであるアルキル基とを有する両親媒性分散剤、溶媒：水、不揮発成分４０質量％、酸価１０ｍｇＫＯＨ／ｇ、アミン価０）２ｇを、イオン交換水１０００ｇに投入し、激しく撹拌した。これに２−ジメチルアミノエタノール（和光純薬工業（株）製）１００ｇを加えた後、７０℃で２時間加熱撹拌した。この反応物を高速遠心分離器（（株）コクサン製「Ｈ−２００  ＳＥＲＩＥＳ」）を用い、７０００ｒｐｍで１時間遠心分離し、保護コロイドにより保護された銀ナノ粒子が凝集した沈殿物を回収した。透過型電子顕微鏡（ＴＥＭ）による測定によれば、得られた銀ナノ粒子の中心粒子径は３０ｎｍであった。
【００９７】
また、保護コロイドの含有量を、熱重量測定装置（ＴＧ／ＤＴＡ、セイコーインスツルメンツ（株）製「ＥＸＳＴＡＲ６０００」）で測定したところ、銀１００質量部に対して３質量部の含有率であった。尚、ＴＧ／ＤＴＡによる測定は、１分間に１０℃の速さで３０℃から５５０℃まで試料を昇温させる条件で行ない、このときの質量減少から保護コロイドの含有量を算出した。
【００９８】
（Ａｇペーストの調製例）
表２に示す組成で各成分を配合し、ミキサーにより混合した後、三本ロールで均一に混練することによって、導体ペースト（Ａｇペースト）を調製し、表２に示す温度で焼成した前後の体積変化率を測定した。結果を表２に示す。
【００９９】
【表２】
0006541530.tif 000003
【０１００】
調製したＡｇペーストのうち、Ａｇペースト４の８５０℃焼成品及びＡｇペースト５の６００℃焼成品は、体積変化率が−１０％以下であり、大きく収縮した。
【０１０１】
実施例１〜３０及び比較例１〜１６並びに参考例１〜７
（基板の準備）
サイズが５０ｍｍ×５０ｍｍ×０．５ｍｍｔの９６％アルミナ基板（ニッコー（株）製）を準備した。アルミナ基板にはレーザーにより孔径φ０．２ｍｍのスルーホール［貫通孔（ビア）］を多数個形成した。
【０１０２】
（孔部壁面への金属膜の形成）
活性金属などの金属材料を、アルミナ基板の表面及びスルーホールの内側壁面に、スパッタリング装置（キヤノンアネルバ（株）製「Ｅ−２００Ｓ」）を用いて、電圧２００Ｗ、アルゴンガス０．５Ｐａ、基板の加熱２００℃の条件でスパッタリングした。使用した金属材料種及び形成された膜の平均厚みを表３〜６に示す。複数種の金属材料を使用する場合は、順番にスパッタリング作業を行った。なお、実施例１６の金属種はＴｉとＷとの合金である。
【０１０３】
（アニール処理）
アニール処理を行う場合は、スパッタリングにより金属膜を形成した後、アルミナ基板を窒素雰囲気の連続焼成炉に投入し、ピーク温度９００℃で１０分間保持する条件でアニール処理を行った（焼成炉中の基板のｉｎ−ｏｕｔ時間は６０分）。
【０１０４】
（金属ペーストによるビア充填）
スルーホール基板をスクリーン印刷機（マイクロ・テック（株）製）の吸着テーブル上にセットし、基板の下に金属ペースト（Ｃｕペースト又はＡｇペースト）の流れ出しを防止するために薬包紙を設置した。金属ペーストを直接基板の表面に載せ、印刷充填を行った。
【０１０５】
（乾燥）
充填後の基板を１２０℃の送風乾燥機で２０分間乾燥した。
【０１０６】
（焼成前熱処理）
Ｃｕペーストにおいては、表３〜５の「熱処理温度」欄に示す温度で、連続乾燥炉で空気中１時間熱処理を行い、焼成時の焼結体積変化率を調整した。
【０１０７】
（焼成）
Ｃｕペーストの場合は窒素雰囲気下、Ａｇペーストの場合は大気下で、ｉｎ−ｏｕｔ時間６０分、表３〜６に示すピーク温度、保持時間１０分の条件で焼成を行った。Ａｇペーストの場合は、焼成温度の調整により導体ペーストの焼成体積変化率を調整した。
【０１０８】
（ラップ研磨）
焼成後の基板を、ラップ研磨により両面各０．１ｍｍを研磨した後、鏡面研磨により表面粗さＲａを０．０５μｍ以下にした。
【０１０９】
得られたビア充填基板の評価結果を表３〜６に示す。
【０１１０】
【表３】
0006541530.tif 000004
【０１１１】
【表４】
0006541530.tif 000005
【０１１２】
【表５】
0006541530.tif 000006
【０１１３】
【表６】
0006541530.tif 000007
【０１１４】
表３の結果から明らかなように、焼成前後の体積変化率が−１０〜２０％であるＣｕペーストを用いて、活性金属層を含む金属膜に導電ビア部を形成すると、ボイドや隙間のない緻密で、且つ良好な気密性のある導電ビア部が形成された。特に、実施例１と２、５と６、及び９と１０とをそれぞれ比較した結果から明らかなように、焼成前にアニール処理を施すことにより、孔壁面との接合層が緻密になり、密着力がさらに向上した。また、バリア層の上にさらに接合層としてＣｕ膜を設けた実施例５、６は、より良好な密着力が得られた。一方、バリア層を有しない実施例１２〜１５は、密着力が低かった。
【０１１５】
表４の結果から明らかなように、活性金属層を有さないビア充填基板では、ボイドや隙間が発生し、気密性が低かった。また、充填導体と基板との間の密着力も、比較例３以外は低かった。比較例３は、ペースト中に配合しているガラス成分が直接孔の基板壁面に接触し、ガラス成分のバインダー効果により密着性を発揮した。これらの比較例は、孔内の基板壁面に安定に密着した金属層が存在しないため、導体ペーストを焼成する時、充填金属と基板壁面との濡れ性が低下し、充填金属と壁面との間に隙間やボイドが生じ易く、気密性が低下したためである。比較例５〜７は、壁面にＰｄ膜を形成したが、Ｐｄは活性金属ではなくセラミックス基板と反応しないため、焼成時に充填導体との合金化により容易に基板壁面から剥がれ、濡れ性向上の効果が維持できない。
【０１１６】
表５の結果から明らかなように、導体ペーストの焼結体積変化率が−１０％〜＋２０％の範囲では、良好な結果が得られた。しかし、焼結体積変化率がマイナス方向に大きすぎたり、プラス方向に大きすぎるＣｕペーストを用いた比較例８〜１０では、密着力は低くないものの、ボイドや隙間が発生し、良好な気密性が得られなかった。
【０１１７】
表６の結果から明らかなように、焼成前後の体積変化率が−１０〜２０％であるＡｇペーストを用いて、活性金属層を含む金属膜に導電ビア部を形成した実施例２２〜３０では、ボイドや隙間のない緻密な導電ビア部が形成され、良好な気密性が得られた。一方、体積変化率がマイナス方向に大きすぎたり、プラス方向に大きすぎるＡｇペーストを用いた比較例１１及び１２では、ボイドや隙間が発生し、気密性が低かった。さらに、活性金属層を有さない比較例１３〜１６でも、ボイドや隙間が発生し、気密性が低かった。
【０１１８】
実施例３１〜３２
９６％アルミナ基板の代わりに窒化アルミニウム基板（（株）ＭＡＲＵＷＡ製、熱伝導率１７０Ｗ／ｍ・Ｋ）を用いる以外は実施例１及び２２と同様にしてビア充填基板を製造し、評価した結果、実施例１及び２２と同一の評価であった。
【産業上の利用可能性】
【０１１９】
本発明のビア充填基板は、回路基板、電子部品、半導体パッケージの基板などに利用できる。